НАСОСНО-КОМПРЕССОРНАЯ ТРУБА

Полезная модель относится к насосно-компрессорным трубам, использующимся при добыче нефти, газа и газового конденсата, работающим под большим давлением и наружная поверхность которых находится в среде с повышенным содержанием серы и/или галогеносодержащих соединений.
Известна насосно-компрессорная труба (см. Патент РФ №859594, МКИ Е 21В 17/00, опубл. 1981 г.).
Наиболее дешевыми являются насосно-компрессорные трубы, выполненные из конструкционной стали.
Однако такие трубы обладают недостаточной коррозионной стойкостью и твердостью. Поскольку наружная поверхность насосно-компрессорных труб постоянно находится в агрессивной среде с повышенным содержанием серы и галогеносодержащих соединений, то взаимодействие с этой средой приводит к разрушению поверхности труб. Вместе с тем, изготовление труб из материалов, мало подверженных коррозийному разрушению, является очень дорогостоящим мероприятием.
Задачей полезной модели является повышение гарантированного ресурса эксплуатации насосно-компрессорных труб, за счет формирования на их наружной поверхности защитного слоя с требуемым уровнем прочностных и коррозийных свойств.
Указанная задача достигается тем, что на наружную поверхность насосно-компрессорной трубы, выполненной из конструкционной стали, нанесено покрытие в виде напыленного слоя на основе легированной стали, включающей: Fe, Cr, Ni, Si, Mo и С, при следующем соотношении компонентов, мас.%: Cr - 24-30, Ni - 7-10, Si - 1-1,5, Mo - 4-5, С -
1,2 -2, Fe - остальное; или Fe, Cr, Ni, Si, В и С, при следующем соотношении компонентов, мас.%: Cr - 13-16, Ni - 4-8, Si - 2-4, В -2-4, С - 1,5-2,5, Fe - остальное; или Fe, Cr, Mo, при следующем соотношении компонентов, мас.%: Cr - 8-10, Mo - 26-35. Fe -остальное.
Кроме того, поверх напыленного слоя может быть выполнена пропитка коллоидным раствором фторполимеров.
Новым в полезной модели является то, что для труб, выполненных из конструкционной стали, на наружную поверхность трубы нанесено покрытие выполненное в виде напыленного слоя на основе легированной стали, включающей: или Fe, Cr, Ni, Si, Mo и С, при следующем соотношении компонентов, мас.%: Cr - 24-30, Ni - 7-10, Si - 1-1,5, Mo - 4-5, С -1,2-2, Fe - остальное; или Fe, Cr, Ni, Si, В и С, при следующем соотношении компонентов, мас.%: Cr-13-16,Ni- 4-8,Si - 2-4,В - 2-4,С - 1,5-2,5, Fe-остальное; или Fe, Cr, Mo, при следующем соотношении компонентов, мас.%: Cr - 8 -10, Mo- 26-35. Fe-остальное.
Кроме того, поверх напыленного слоя может быть выполнена пропитка коллоидным раствором фторполимеров.
Выполнение покрытия наружной поверхности насосно-компрессорной трубы в виде напыленного слоя обеспечивает прочное сцепление покрытия с материалом трубы.
Выполнение напыленного слоя на основе легированной стали, включающей: или Fe, Cr, Ni, Si, Mo и С, при следующем соотношении компонентов, мас.%: Cr - 24-30, Ni - 7-10, Si - 1-1,5, Mo - 4-5, С -1,2-2, Fe - остальное; или Fe, Cr, Ni, Si, В и С, при следующем соотношении компонентов, мас.%: Cr - 13-16, Ni - 4-8, Si - 2-4, В - 2-4, С -1,5-2,5, Fe - осталь-ное; или Fe, Cr, Mo, при следующем соотношении компонентов, мас.%: Cr - 8-10, Mo - 26-35, Fe - остальное,
обеспечивает покрытие, способное длительное время противостоять агрессивной среде с повышенным содержанием серы или (и) галогеносодержащих соединений и, тем самым повышающее гарантированный ресурс работы труб. Причем, меняя состав нанесенного слоя, можно подобрать требуемую твердость покрытия, наиболее подходящую для конкретных условий эксплуатации трубы, и обеспечивающую, например, устойчивость поверхности труб к истиранию при достаточно частых подъемах и опусканиях насосно-компрессорных труб в скважину.
Пропитка коллоидным раствором фторполимеров поверх напыленного слоя еще более повышает коррозионную стойкость наружной поверхности трубы.
На чертеже показан продольный разрез насосно-компрессорной трубы.
Насосно-компрессорная труба 1 выполнена из конструкционной стали с нанесенным на ее наружную поверхность 2 покрытием в виде напыленного слоя 3 на основе легированной стали, включающей: Fe, Cr, Ni, Si, Mo и С, при следующем соотношении компонентов, мас.%: Cr - 24-30, Ni - 7-10, Si - 1-1,5, Mo - 4-5, С - 1,2-2, Fe - остальное; или Fe, Cr, Ni, Si, В и С, при следующем соотношении компонентов, мас.%: Cr - 13-16, Ni - 4-8, Si - 2-4, В - 2-4, С - 1,5-2,5, Fe-осталь-ное; или Fe, Cr, Mo, при следующем соотношении компонентов, мас. %: Cr - 8-10, Mo - 26-35. Fe - остальное.
Поверх напыленного слоя 3 нанесена пропитка 4 коллоидным раствором фторполимеров.
При работе насосно-компрессорной трубы в скважине защитный слой предохраняет наружную поверхность трубы от коррозии, возникающей в результате ее взаимодействия с агрессивной средой. Кроме того, этот защитный слой предохраняет наружную поверхность трубы от истирания при погружении и поднятии трубы из скважины.